(57)【要約】【課題】  樹脂基材上にグラフェン薄膜を形成し、グラフェン薄膜が形成された樹脂基材に電気めっきを行うことを含むグラフェン薄膜を用いた樹脂のめっき方法を提供する。【解決手段】  樹脂基材上にグラフェン薄膜を形成し、前記グラフェン薄膜が形成された前記樹脂基材に電気めっきを行うことを含んで樹脂のめっき方法を構成する。【選択図】      図１
2011241479.tif 000002
【特許請求の範囲】
【請求項１】
樹脂基材上にグラフェン薄膜を形成し、
前記グラフェン薄膜が形成された前記樹脂基材に電気めっきを行うことを含む樹脂のめっき方法。
【請求項２】
前記グラフェン薄膜を形成するのは、
前記樹脂基材に酸化グラフェン分散液をコーティングし、
前記のコーティングされた酸化グラフェンを還元することを含む、請求項１に記載の樹脂のめっき方法。
【請求項３】
前記樹脂基材に前記酸化グラフェン分散液をコーティングする前に、前記樹脂基材上の表面にアミン基を形成することをさらに含む、請求項２に記載の樹脂のめっき方法。
【請求項４】
前記アミン基を形成するのは、ＡｒとＮ２の混合気体、Ｈ２とＮ２の混合気体及びＮＨ３からなるグループから選択された気体を用いてプラズマ処理によって前記アミン基を形成する、請求項３に記載の樹脂のめっき方法。
【請求項５】
前記グラフェン薄膜を形成するのは、
膨張グラファイト分散溶液を前記樹脂基材にコーティングすることを含む、請求項１に記載の樹脂のめっき方法。
【請求項６】
前記膨張グラファイト分散溶液をろ過し、
前記のろ過された膨張グラファイト分散溶液を水転写（ｗｅｔ  ｔｒａｎｓｆｅｒ）よって前記樹脂基材にコーティングすることをさらに含む、請求項５に記載の樹脂のめっき方法。
【請求項７】
前記グラフェン薄膜が形成された前記樹脂基材に銅めっきを行うことをさらに含む、請求項１に記載の樹脂のめっき方法。
【請求項８】
前記銅めっきが行われた前記樹脂基材に、Ｎｉ、Ｃｕ、Ｓｎ及びＺｎからなるグループから一つ以上選択した金属で電気めっきを行うことをさらに含む、請求項７に記載の樹脂のめっき方法。
【請求項９】
前記グラフェン薄膜が形成された前記樹脂基材に銅めっきを行うことをさらに含む、請求項５に記載の樹脂のめっき方法。
【請求項１０】
前記銅めっきが行われた前記樹脂基材に、Ｎｉ、Ｃｕ、Ｓｎ及びＺｎからなるグループから一つ以上選択した金属で電気めっきを行うことをさらに含む、請求項９に記載の樹脂のめっき方法。
【請求項１１】
前記グラフェン薄膜に、Ｎｉ、Ｃｕ、Ｓｎ及びＺｎからなるグループから一つ以上選択した金属で電気めっきを行うことをさらに含む、請求項１に記載の樹脂のめっき方法。
【請求項１２】
前記グラフェン薄膜に、Ｎｉ、Ｃｕ、Ｓｎ及びＺｎからなるグループから一つ以上選択した金属で電気めっきを行うことをさらに含む、請求項５に記載の樹脂のめっき方法。
【発明の詳細な説明】
【技術分野】
【０００１】
各実施例は、グラフェン薄膜を用いた樹脂のめっき方法に関するもので、より詳細には、樹脂基材上にグラフェン薄膜を形成し、グラフェン薄膜が形成された樹脂基材に電気めっきを行うことを含む、グラフェン薄膜を用いた樹脂のめっき方法に関するものである。
【背景技術】
【０００２】
最近、電子機器や自動車部品で追求する目標は、製品の軽量化と外観向上である。製品の軽量化のためには金属でない樹脂射出物を用いており、このような樹脂射出物は、金属では製作しにくい形状も容易に製作することができる。しかし、樹脂射出物は外観と堅固性が劣っているので、射出物の表面に対する表面処理が必要であり、このとき、主にスプレー塗装とめっきが用いられる。
【０００３】
樹脂めっき技術は、非伝導性の樹脂の表面にエッチング工程で微細ホールを生成し、伝導性膜を形成した後、耐久性の良い金属膜を電気化学的に形成することによって、プラスチック射出物が金属のように見える効果をもたらす。しかし、プラスチック表面に微細ホールを生成するのは、強酸及び強塩基を使用する酷毒な条件で行われる。すなわち、めっき技術は、許可された場所で可能な表面処理技術であるとともに、多量の強酸及び強塩基を使用しなければならないので、廃水処理の問題が生じ、数多くのめっき工程によって生産性が低下する。また、樹脂めっきの場合、限定された樹脂のみにめっきが可能である。すなわち、強酸及び強塩基によるエッチングが可能なゴム成分を有するＡＢＳ（ａｃｒｙｌｏｎｉｔｒｉｌｅ  ｂｕｔａｄｉｅｎｅ  ｓｔｙｒｅｎｅ  ｃｏｐｏｌｙｍｅｒ、以下、「ＡＢＳ」という。）などのみにめっきが可能であるので、樹脂種類の選択性も著しく低下する。また、エッチング工程時に使用されるクロム酸及び硫酸は、廃水処理の問題を引き起こし、作業者に有害なものである。最近、製品環境規制に対する対策として６価クロムに取って代わる３価クロムが使用され、ニッケル（Ｎｉ）の代わりにＮｉ―ｓａｆｅ及びＮｉ―ｆｒｅｅの方式が提示されているが、これは、めっき工程が全般的に有している環境問題の根本的な解決策ではない。
【０００４】
そのため、各実施例では、既存の多段階のめっき技術の工程数を節減する親環境的な新しいめっき技術を紹介する。このような新しいめっき技術を具現する方法ではグラフェン（Ｇｒａｐｈｅｎｅ）を用いる。既存のめっき技術におけるエッチング工程は、樹脂とめっき膜をそれらの間の付着力で物理的に結合する工程であって、エッチング工程で樹脂が伝導性を保有するのではないので、伝導性を帯びさせる新しい工程を追加する必要があった（図１参照）。しかし、一実施例では、樹脂との付着力が良いだけでなく、高い伝導性も保有しているグラフェンを用いることによって、エッチング工程と活性化段階の工程数を大幅に節減すると同時に、めっき膜の形成を可能にする親環境的なめっき技術を紹介する。
【発明の概要】
【発明が解決しようとする課題】
【０００５】
各実施例は、樹脂基材上にグラフェン薄膜を形成し、グラフェン薄膜が形成された樹脂基材に電気めっきを行うことを含む、グラフェン薄膜を用いた樹脂のめっき方法を提供することを目的とする。
【課題を解決するための手段】
【０００６】
一実施例によると、樹脂のめっき方法は、樹脂基材上にグラフェン薄膜を形成し、前記グラフェン薄膜が形成された樹脂基材に電気めっきを行うことを含む。
【０００７】
一実施例によると、グラフェン薄膜を形成するのは、樹脂基材に酸化グラフェン分散液をコーティングし、前記のコーティングされた酸化グラフェンを還元することを含む。
【０００８】
一実施例によると、前記方法は、樹脂基材に酸化グラフェン分散液をコーティングする前に、樹脂基材上の表面にアミン基を形成することをさらに含む。
【０００９】
一実施例によると、アミン基を形成するのは、ＡｒとＮ２の混合気体、Ｈ２とＮ２の混合気体及びＮＨ３からなるグループから選択された気体を用いてプラズマ処理によってアミン基を形成する。
【００１０】
一実施例によると、グラフェン薄膜を形成するのは、膨張グラファイト分散溶液を樹脂基材にコーティングすることを含む。
【００１１】
一実施例によると、前記方法は、膨張グラファイト分散溶液をろ過し、ろ過された膨張グラファイト分散溶液を水転写（ｗｅｔ  ｔｒａｎｓｆｅｒ）よって樹脂基材にコーティングすることをさらに含む。
【００１２】
一実施例によると、前記方法は、グラフェン薄膜が形成された樹脂基材に銅めっきを行うことをさらに含む。
【００１３】
一実施例によると、前記方法は、銅めっきが行われた樹脂基材に、Ｎｉ、Ｃｕ、Ｓｎ及びＺｎからなるグループから一つ以上選択した金属で電気めっきを行うことをさらに含む。
【００１４】
一実施例によると、前記方法は、グラフェン薄膜に、Ｎｉ、Ｃｕ、Ｓｎ及びＺｎからなるグループから一つ以上選択した金属で電気めっきを行うことをさらに含む。
【発明の効果】
【００１５】
各実施例によると、親環境的な方法で樹脂射出物に金属感を具現することができる。特に、強酸及び強塩基を用いる既存のエッチング工程を必須的に要求するめっき工程とは異なり、樹脂種類と関係なく全ての種類の樹脂にめっきが可能である。また、エッチング工程、活性工程などのような既存のめっき技術の工程数を大幅に減少させることができ、生産性を向上させると同時に、原価節減などによって経済的である。そのため、人体に有害で、かつ、環境汚染の原因となるめっき液である強酸及び強塩基を用いることなく、グラフェン水溶液を用いるので環境親和的である。また、グラフェン薄膜の形成が非常に容易であるので、ハンドリングが容易である。
【図面の簡単な説明】
【００１６】
【図１】関連技術の樹脂めっき方法と一実施例に係る樹脂めっき方法とを比較して示した図である。
【図２】膨張グラファイトの水転写方法を概略的に示した図である。
【図３】一実施例によって形成されたグラフェン薄膜に対して、ＡＦＭ（ａｔｏｍｉｃ  ｆｏｒｃｅ  ｍｉｃｒｏｓｃｏｐｅ）で表面粗さ及び厚さを測定した結果を示した図である。
【発明を実施するための形態】
【００１７】
詳細な各実施例は本明細書に開示する。しかし、ここに記載された特定構造的及び機能的な詳細は、単に各実施例を説明するための目的で示したものである。各実施例は多数の代替形式で具体化することができ、ここで説明する各実施例のみに限定するものと解釈してはならない。
【００１８】
したがって、各実施例は、多様な変更及び代替形式で具体化できるが、各図面の例によって図示し、ここで詳細に説明する。しかし、各実施例を開示された特定形式に限定しようとするのではなく、それとは反対に、各実施例は、各実施例の範囲に含まれる全ての変更、同等物及び代替物をカバーする。図面の説明における同一の符号は、同一の要素を示す。
【００１９】
ここで、「第１」、「第２」などの用語は多様な要素を説明するために使用したが、これら要素はこれら用語によって限定されない。これら用語は、単に一つの要素を他の要素から区別するために使用される。例えば、各実施例の範囲から逸脱しない限り、第１の要素は第２の要素と称することができ、これと同様に、第２の要素は第１の要素を称することができる。ここで使用された「及び/又は」という用語は、関連した記載事項の一つ以上のいずれかの組み合わせ及び全ての組み合わせを含む。
【００２０】
一つの要素が他の要素に「連結」又は「結合」されていると言及するとき、一つの要素が他の要素に直接連結又は結合されたり、又はそれらの間に介在する要素が存在すると理解することができる。その一方、一つの要素が他の要素に「直接連結」又は「直接結合」されていると言及するときは、それらの間に介在する要素が存在しない。各要素間の関係を説明するのに使用する他の用語は、同一の方法（例えば、「の間」又は「の間に直接」、「隣接した」又は「直接隣接した」）で解釈しなければならない。
【００２１】
ここで使用された用語は、特定実施例のみを説明するためのもので、各実施例を限定するためのものではない。ここで使用されたように、文脈が明白に異なるものを示していない限り、単数形は複数形も含ませたものである。また、ここで使用された「含む」という用語は、上述した特徴、整数、ステップ、動作、要素及び／又は成分の存在を特定するもので、一つ以上の他の特徴、整数、ステップ、動作、要素、成分及び／又はグループの存在又は追加を除外するものでないと理解することができる。
【００２２】
また、一つの交代実行において、上述した機能/行為は、上述した順序にしたがって発生しないこともあり得ることに注意しなければならない。例えば、連続的に図示した二つの図面は、関連した機能性／行為によって実際に同時に実行されたり、時々反対の順に実行される。
【００２３】
一実施例によると、樹脂のめっき方法は、樹脂基材上にグラフェン薄膜を形成し、グラフェン薄膜が形成された樹脂基材に電気めっきを行うことを含む。
【００２４】
グラフェン薄膜は、樹脂基材に酸化グラフェン分散液をコーティングし、コーティングされた酸化グラフェンを還元することによって形成される。
【００２５】
「酸化グラフェン」という用語は、グラファイトを酸化することによって酸化物を形成したものを意味し、酸化グラフェンの表面に極性基が存在することから、「親水性」を有するので、グラファイトとは異なり、分散溶液に製造することができ、薄膜化が可能であるという特徴を有する。
【００２６】
しかし、酸化グラフェンは電気絶縁体であるので、電気伝導性を回復するためには還元工程が必須的である。したがって、酸化グラフェンの分散溶液を使用して樹脂上に酸化グラフェンを薄膜化した後、これを還元することによってシート状のグラフェンを形成することができる。「酸化グラフェンを還元する」のは、上述した酸化グラフェンを還元することによって伝導性を与えることを意味する。
【００２７】
「グラフェン」という用語は、複数の炭素原子が互いに共有結合で連結されて形成された多環芳香族分子を意味し、一般に共有結合で連結された各炭素原子は、基本的な反復単位として６員環を形成するが、５員環及び／又は７員環を含むこともできる。したがって、グラフェンは、互いに共有結合された各炭素原子（一般にＳＰ２結合）の単一層をなしたり、互いに積層されることによって複数層を形成することもできる。このとき、グラフェンは、最大１００nmまでの厚さで形成することができる。また、グラフェンは多様な構造を有することができ、このような構造は、グラフェン内に含まれる５員環及び／又は７員環の含量によって変わる。
【００２８】
酸化グラフェン還元物を用いて薄膜を形成する工程の例として、グラファイトを酸化して得た酸化グラフェンを溶媒に分散させることによって分散液を製造し、酸化グラフェン分散液を樹脂上に塗布して乾燥させた後、これを還元剤を含む溶液に所定時間の間浸漬し、酸化グラフェンを還元することによって酸化グラフェンの還元物を得た後、樹脂基材上に酸化グラフェン還元物の薄膜を形成することを挙げることができる。
【００２９】
このとき、酸化グラフェンを形成する工程としては、シュタウデンマイヤ法（Ｓｔａｕｄｅｎｍａｉｅｒ  Ｌ．Ｖｅｒｆａｈｒｅｎ  ｚｕｒｄａｒｓｔｅｌｌｕｎｇ  ｄｅｒ  ｇｒａｐｈｉｔｓａｕｒｅ，Ｂｅｒ  Ｄｔｓｃｈ  Ｃｈｅｍ  Ｇｅｓ  １８９８，３１，１４８１―９９）、ハマーズ法（Ｗｉｌｌｉａｍ  Ｓ．Ｈｕｍｍｅｒｓ  Ｊｒ．，Ｒｉｃｈａｒｄ  Ｅ．Ｏｆｆｅｍａｎ，Ｐｒｅｐａｒａｔｉｏｎ  ｏｆ  ｇｒａｐｈｉｔｅ  ｏｘｉｄｅ，Ｊ．Ａｍ．Ｃｈｅｍ．Ｓｏｃ．，１９５８，８０（６），ｐ  １３３９）、ブロディ法（ＢｒｏｄｉｅＢＣ，Ｓｕｒ  ｌｅ  ｐｏｉｄｓ  ａｔｏｍｉｑｕｅ  ｄｕ  ｇｒａｐｈｉｅ，Ａｎｎ  Ｃｈｉｍ  Ｐｈｙｓ  １８６０，５９ ４６６―７２）などがあり、前記各技術は、引用によって本明細書に統合される。
【００３０】
上述したように製造された酸化グラフェンの分散液を樹脂基材上に塗布して乾燥させ、酸化グラフェン薄膜を樹脂基材上に形成する。酸化グラフェン分散液を樹脂基材にコーティングする方法としては、ディップコーティング、ドロップコーティング、スプレーコーティングなどを含むコーティング方法を挙げることができる。
【００３１】
酸化グラフェンの分散液は、酸化グラフェンに溶媒を添加して超音波処理することによって酸化グラフェンを溶媒に分散させ、酸化されていないグラファイトを遠心分離して製造することができる。このときに用いられる溶媒の例として、使用される樹脂の種類によってＤＩＷ（ｄｅｉｏｎｉｚｅｄ  ｗａｔｅｒ）、アセトン、エタノール、１―プロパノール（１―ｐｒｏｐａｎｏｌ）、ＤＭＳＯ（ｄｉｍｅｔｈｙ  ｓｕｌｆｏｘｉｄｅ）、ピリジン、エチレングリコール、ＤＭＦ（Ｎ，Ｎ―ｄｉｍｅｔｈｙｌ  ｆｏｒｍａｍｉｄｅ）、ＮＭＰ（Ｎ―ｍｅｔｈｙｌ―２―ｐｙｒｒｏｌｉｄｏｎｅ）、ＴＨＦ（ｔｅｔｒａｈｙｄｒｏｆｕｒａｎ）などを挙げることができる。
【００３２】
また、酸化グラフェンを還元する工程は、文献（Ｃａｒｂｏｎ  ２００７，４５，１５５８，Ｎａｎｏ  Ｌｅｔｔｅｒ  ２００７，７，１８８８）などに開示されており、前記各技術は、引用によって本明細書に統合される。このときに使用される還元剤としては、一般に還元剤として用いられるものを制限なく使用することができ、例えば、ＮａＢＨ４、Ｎ２Ｈ２、ＬｉＡｌＨ４、ＴＢＡＢ、エチレングリコール、ポリエチレングリコール、Ｎａなどが使用される。
【００３３】
また、樹脂基材に酸化グラフェン分散液をコーティングする前に、樹脂基材上の表面にアミン基を形成することができる。
【００３４】
上述したように、酸化グラフェン分散液は親水性を帯びるので、樹脂基材に酸化グラフェン分散液をコーティングする前に樹脂基材の表面に親水性表面処理を行うと、樹脂基材上での酸化グラフェンの分散性が向上する。一実施例においては、樹脂基材に親水性表面処理を行うために、樹脂基材の表面にアミン基を形成する。
【００３５】
このとき、アミン基は、例えば、ＡｒとＮ２の混合気体、Ｈ２とＮ２の混合気体及びＮＨ３からなるグループから選択された気体を用いてプラズマ処理によって形成される。
【００３６】
酸化グラフェン還元物薄膜が形成された樹脂基材には化学銅めっきを行うことができる。この場合、銅めっきが行われた樹脂基材には、Ｎｉ、Ｃｕ、Ｓｎ及びＺｎからなるグループから一つ以上選択した金属で電気めっきを行うことができる。
【００３７】
酸化グラフェン還元物薄膜（例えば、グラフェン薄膜）が形成された樹脂基材には、銅めっきを行わず、Ｎｉ、Ｃｕ、Ｓｎ及びＺｎからなるグループから一つ以上選択した金属で電気めっきを行うことができる。
【００３８】
グラフェン薄膜は、膨張グラファイト分散溶液を樹脂基材にコーティングすることによって形成される。
【００３９】
このとき、膨張グラファイト分散溶液は、例えば、水転写方法で樹脂基材にコーティングされる。
【００４０】
数十層で積層されているグラファイトは、膨張されたグラファイトに製造することができる。一例として、グラファイトの酸処理によって挿入物が各層間に挿入された層状化合物を生成し、高温（５００℃以上）での熱処理によって膨張グラファイトを製造することができる。代案として、ＳＯ３ガス、農硫酸及び強酸化剤などを用いて膨張グラファイトを製造することができる。すなわち、「熱衝撃」の体系でグラファイト挿入物質を熱分解し、膨張グラファイトを製造することができる。このときに使用可能なグラファイト挿入物質の例としては、高温で気化可能な物質として、無水酢酸及び硫酸などを挙げることができる。
【００４１】
グラファイトは、炭素の同族体であって、共有結合で連結された各炭素原子からなっており、層状構造を有する。また、グラファイトの各層は、他の層と平行な配列をなしており、各層は、共有結合で連結された炭素原子よりも弱いファンデルワールス（ｖａｎ  ｄｅｒ  Ｗａａｌｓ）力で結合されている。このような特性により、グラファイトの層間には多様な原子又は分子が挿入されるので、層状化合物を形成するようになる。また、層状化合物は、化学的酸化と層間に挿入剤が挿入された挿入層間の単一炭素層の数によって、通常、１〜５段階の段階構造を形成するようになる。このように製造された層状化合物を熱処理すると、ガス成分の挿入物が気化し、相対的に弱いグラファイトのｃ―軸が膨張し、最終的に膨張黒鉛が生成される。そして、板状の天然グラファイトの酸処理及び熱処理によって気孔形状を有する膨張グラファイトを生成する。
【００４２】
上述したように形成された膨張グラファイトを溶剤に分散させることによって、膨張グラファイトの分散液を製造する。このときに使用される溶剤としては、使用される樹脂の種類によってＤＩＷ（ｄｅｉｏｎｉｚｅｄ  ｗａｔｅｒ）、アセトン、エタノール、１―プロパノール（１―ｐｒｏｐａｎｏｌ）、ＤＭＳＯ（ｄｉｍｅｔｈｙ  ｓｕｌｆｏｘｉｄｅ）、ピリジン、エチレングリコール、ＤＭＦ（Ｎ，Ｎ―ｄｉｍｅｔｈｙｌｆｏｒｍａｍｉｄｅ）、ＮＭＰ（Ｎ―ｍｅｔｈｙｌ―２―ｐｙｒｒｏｌｉｄｏｎｅ）、ＴＨＦ（ｔｅｔｒａｈｙｄｒｏｆｕｒａｎ）などを挙げることができる。
【００４３】
溶剤に分散された膨張グラファイトは、フィルタを通して溶剤と分離した後、ＤＩＷに浮かばせる。その後、ＤＩＷバス（ｂａｔｈ）で水転写を通してグラフェン薄膜を形成する。このときに使用されるフィルタとしては、生化学タンパク質分離用特殊フィルタを使用することができる。このフィルタは、直径が４７nmである円形フィルタであってもよい。図２は、膨張グラファイトの水転写方法を概略的に示した図である。
【００４４】
グラフェン薄膜が形成された樹脂基材には銅めっきを行うことができる。この場合、銅めっきが行われた樹脂基材に、Ｎｉ、Ｃｕ、Ｓｎ及びＺｎからなるグループから一つ以上選択した金属で電気めっきを行うことができる。
【００４５】
グラフェン薄膜が形成された樹脂基材には、銅めっきを行わず、Ｎｉ、Ｃｕ、Ｓｎ及びＺｎからなるグループから一つ以上選択した金属で電気めっきを行うことができる。
【００４６】
各実施例で使用される樹脂は、合成樹脂のみならず、天然樹脂も含む。「樹脂」という用語は、有機化合物及びその誘導体からなる非結晶性固体又は半固体を意味し、天然樹脂と合成樹脂（樹脂）に区分される。一実施例では、めっきのためのエッチング段階が省略されているので（図１参照）、強酸及び強塩基であるエッチング液によってゴム成分を有する樹脂（例えば、ＡＢＳなど）に制限される従来技術とは異なり、全ての種類の樹脂を使用可能である。すなわち、製品の外観のために使用される全ての樹脂を使用することができる。
【００４７】
＜製造例１＞
（１）樹脂前処理
表面を親水化し、ＮＨ２（アミン基）形成のためにプラズマ処理した。その後、表面に水滴を落とし、接触角テストを通して親水化程度を把握した。
【００４８】
（２）酸化グラフェン（ｇｒａｐｈｅｎｅ  ｏｘｉｄｅ；ＧＯ）製造
酸化グラフェンをハマーズ法（Ｗｉｌｌｉａｍ  Ｓ．Ｈｕｍｍｅｒｓ  Ｊｒ．，Ｒｉｃｈａｒｄ  Ｅ．Ｏｆｆｅｍａｎ，Ｐｒｅｐａｒａｔｉｏｎ  ｏｆ  ｇｒａｐｈｉｔｅ  ｏｘｉｄｅ，Ｊ．Ａｍ．Ｃｈｅｍ．Ｓｏｃ.，１９５８，８０（６），ｐ  １３３９）で製造する。すなわち、天然グラファイト（Ｈｙｕｎｄａｉ  Ｃｏｍａ  ＣＯ．，ＬＴＤのＨＣ―５９０）１０ｇ、Ｈ２ＳＯ４２５０ｍｌ及びＮａＮＯ３５ｇを混合し、これを氷水に浸して冷却した後、２０℃で１０分間維持した。その後、ＫＭｎＯ４３０ｇを１時間の間徐々に添加し、温度を上昇させながら前記混合物を３５℃で２時間の間維持した後、常温に冷却した。その後、ＤＩＷを４５０ｍｌ添加した。余分のＫＭｎＯ４を還元するために、追加的に２ＬのＤＩＷ及び３５％のＨ２Ｏ２１５ｍｌを順次３０分間添加し、反応を終了した。得られた酸化グラフェンをろ過し、５％のＨＣｌ（５Ｌ）で１回洗浄し、ｐＨが７になるようにＤＩＷで３回洗浄し、６０℃の真空オーブンで２４時間乾燥した。このとき、ＨＣｌで洗浄する理由は、残っているＫＭｎＯ４を除去するためである。
【００４９】
（３）酸化グラフェン分散液製造
前記の製造された酸化グラフェン１００ｍｇに１００ｍｌのＤＩＷを添加し、４時間の間超音波を照射し、酸化グラフェンに転換されていないグラファイトを除去するために遠心分離した。
【００５０】
（４）酸化グラフェンの還元処理
酸化グラフェン分散液２００μlを５cm×５cmのＡＢＳ樹脂及びＰＣ樹脂の表面にドロッピングして得たＡＢＳ樹脂及びＰＣ樹脂をそれぞれＮａＢＨ４溶液５０ｍＭに２.５日間浸漬して酸化グラフェンを還元し、酸化グラフェンの還元物を形成した。
【００５１】
また、酸化グラフェン分散液２００μlを５cm×５cmのＡＢＳ樹脂及びＰＣ樹脂の表面にディッピングして得たＡＢＳ樹脂及びＰＣ樹脂をそれぞれＮａＢＨ４溶液５０ｍＭに２.５日間浸漬して酸化グラフェンを還元し、酸化グラフェンの還元物を形成した。
【００５２】
（５）無電解銅めっき
酸化グラフェン薄膜が形成された試片に、樹脂めっき用活性化剤であるＮＰ―８  １０〜１５％と塩酸１０〜１５％が混合された３５〜４０℃の活性化溶液中で５分間活性化処理を行い、これに再び４０〜４５℃の１０％の硫酸溶液中で２分間加速活性化処理を行った後、銅濃度２〜３ｇ／Ｌ、ＥＤＴＡ  ２０〜２５ｇ／Ｌ、苛性ソーダ５〜６ｇ／Ｌ、ホルムアルデヒド３〜５ｍｌ／Ｌの無電解銅めっき液中で３０〜３５℃で１０分間浸漬処理を行い、めっきに必要な電気伝導層を形成した。ただし、この段階は選択可能である。
【００５３】
（６）電気めっき
試片に、硫酸銅２００〜２５０ｇ／Ｌ、硫酸３０〜３５ｍｌ／Ｌを適切な比率で混合した液を用いて２５〜３０℃で５〜１０分間３〜５Ａ／ｄｍ２の電流密度で光沢銅めっきを行った。
【００５４】
＜製造例２＞
（１）膨張グラファイトの製造
天然グラファイト、ＫＭｎＯ４及びＨＮＯ３を１：２：１の質量比で混合した後、これにマイクロウェーブを３０秒間照射した。
【００５５】
（２）膨張グラファイト分散液の製造
上述した方法で製造された膨張グラファイト１００ｍｇをＮＭＰ（ｎ―ｍｅｔｈｙｌ―２―ｐｙｒｒｏｌｉｄｉｎｏｎｅ）２５０ｍｌに混合した後、ソニケータ（Ｓｏｎｉｃａｔｏｒ）で分散した。
【００５６】
（３）グラフェン薄膜形成
グラフェン薄膜を形成するために直径が４７mmである円形フィルタを用いて真空ろ過を行い、ＮＭＰに分散されたグラファイトをＮＭＰと分離した。ろ過後、常温で６時間乾燥させた。ＮＭＰから分離されたグラファイトをＤＩＷに浮かばせ、ＤＩＷバスでグラフェン薄膜に水転写を行った。
【００５７】
製造例２によって形成されたグラフェン薄膜に対し、ＡＦＭ（ａｔｏｍｉｃ  ｆｏｒｃｅ  ｍｉｃｒｏｓｃｏｐｅ）で表面粗さ及び厚さを測定した結果を図３に示す。図３に示すように、約５０nm厚さのグラフェン薄膜が形成された。
【００５８】
その後の段階は、前記製造例１の（５）及び（６）段階と同一である。
【００５９】
＜実験例＞
前記製造例１及び２で記載した方法で、グラフェン薄膜が形成された樹脂の電気伝導度を測定した。電気伝導度は、４―ポイントプローブ方法（４―ｐｏｉｎｔ  ｐｒｏｂｅ  ｍｅｔｈｏｄ）を用いて測定した。４―ポイントプローブ方法は、試片に一定の間隔で形成されている多数の接点から４個の接点を選択した後、４個の接点のうち内側の二つの接点には電圧端子を接続し、外側の二つの接点には電流端子を接続することによって該当の測定領域に対する体積電気抵抗を測定する方法である。
【００６０】
１０−３Ａ及び１０−４Ａに固定した各試片に対してそれぞれ２回ずつ測定し、その測定結果は、下記の表１に示す通りである。
【００６１】
【表１】
2011241479.tif 000003
前記表１に示すように、樹脂基材に電気伝導性が生じたので、従来技術と異なって、樹脂基材へのエッチング工程、各活性工程、化学ニッケルめっき工程を省略し、直ちに樹脂を金属でめっきすることができる（図１参照）。
【００６２】
前記表１は、試片曲面のＲ値が大きいと、グラフェン薄膜の形成時に微細クラックが発生することを示す。転写品質の向上のために、樹脂の表面処理及び／又は転写時の速度が重要であると判断される。
【００６３】
製造例１及び２によって形成されたグラフェン薄膜の厚さは５０nmであるが、分散液内の酸化グラフェン又はグラファイトの量を調節すると、グラフェン薄膜の厚さ及びフィルムの品質を向上させることができる。
【００６４】
以上、各実施例を説明したが、同一のものが多様な形態で変形可能であることは明白である。このような変形例は、各実施例の意図した思想及び範囲から逸脱するものと見なしてはならなく、このような全ての変形例は、当業者にとって明白なものであって、下記の特許請求の範囲内に含まれることを目的とする。
【図１】
2011241479.tif 000004
【図２】
2011241479.tif 000005
【図３】
2011241479.tif 000006